(57)【特許請求の範囲】
【請求項１】
電極の空気取り入れ側に、下記式（１）で表される繰り返し単位を含有する重合体膜を介在させてなる空気電池。
【化１】
0005406627.tif 000015
［式（１）中、Ｒ１は、下記式（３）で表される置換フェニル基を表し、Ｒ２は、下記式（２）で表され、ｍは１以上５以下の整数であり、Ｒ２が複数ある場合、Ｒ２は互いに同じでも異なっていてもよい。］
【化２】
0005406627.tif 000016
［式（３）中、Ｒ３は、トリメチルシリル基、トリエチルシリル基、トリ−イソプロピルシリル基、ジメチル−イソプロピルシリル基、及び、ジエチル−イソプロピルシリル基からなる群から選択されるいずれかであり、ｎは１以上５以下の整数であり、Ｒ３が複数ある場合、Ｒ３は互いに同じでも異なっていてもよい。］
【化３】
0005406627.tif 000017
［式（２）中、Ｘはすべてフルオロ基であり、ｐは０以上５以下の整数である。］
【発明の詳細な説明】
【技術分野】
【０００１】
本発明は空気電池に関する。
【背景技術】
【０００２】
空気電池は、酸素を活物質とする電池である。空気電池は、空気を取り入れるための空気孔、及び、取り入れた空気中の酸素を反応させる電極（空気極）を備え、空気中の酸素を活物質として発電する。
【０００３】
空気孔から取り入れた空気から酸素を選択的に取り出すために、特許文献１では、ポリシロキサンの薄膜を、空気孔と空気極との間に設けることが提案されており、また、特許文献２には、ポリイミドの薄膜を設けることが提案されている。
【先行技術文献】
【特許文献】
【０００４】
【特許文献１】特開平０１−２６７９７４号公報
【特許文献２】特開平０３−１０８２５６号公報
【発明の概要】
【発明が解決しようとする課題】
【０００５】
しかしながら、上記の薄膜は、酸素透過係数の点で十分なものではないことから、十分な酸素供給が難しく、このような膜を用いた空気電池においては、十分な放電性能を得難い、という問題があった。
【０００６】
そこで本発明は、十分な放電性能を有する空気電池を提供することを目的とする。
【課題を解決するための手段】
【０００７】
本発明の空気電池は、電極の空気取り入れ側に、下記式（１）で表される繰り返し単位を含有する重合体膜を介在させてなる。すなわち、本発明の空気電池は、大気中の気体が、該重合体膜を透過して、電極に達するように構成された空気電池である。
【０００８】
【化１】
0005406627.tif 000002
【０００９】
式（１）中、Ｒ１は、水素原子、ハロゲノ基、置換されていてもよいアルキル基、置換されていてもよい芳香族炭化水素基、置換されていてもよい芳香族ヘテロ環基、トリアルキルシリル基又はトリアルキルゲルミル基を表し、Ｒ２は、下記式（２）で表され、ｍは１以上５以下の整数であり、Ｒ２が複数ある場合、Ｒ２は互いに同じでも異なっていてもよい。
【００１０】
【化２】
0005406627.tif 000003
【００１１】
式（２）中、Ｘは互いに同一でも異なってもよい一価の基であり、少なくとも一つのＸはハロゲン原子を含む一価の基であり、ｐは０以上１０以下の整数である。
【００１２】
本発明によれば、上述の重合体膜は、酸素透過能力と、窒素の透過に対する酸素の透過選択性（以下、「酸素／窒素選択透過性」ということがある。）と、の両方に優れる。そして、空気電池における電極の空気取り入れ側に、上記重合体膜を介在させることにより、空気電池内に、窒素の透過を抑制しつつ酸素ガスを効率よく取り込むことができることから、十分な放電性能を有する空気電池、特に高出力の空気電池を得ることができる。
【００１３】
本発明において、少なくとも一つのＸはハロゲノ基であることが好ましく、少なくとも一つのＸはフルオロ基であることがより好ましい。また、全てのＸがハロゲノ基であることが好ましく、全てのＸがフルオロ基であることがより好ましい。これらにより、重合体と酸素の親和性が高まり、酸素／窒素選択透過性が向上すると言う効果があり、また重合体の耐熱性も向上する。
【００１４】
また、上記Ｒ１は、無置換フェニル基、又は、下記式（３）で表される置換フェニル基であることが好ましい。
【００１５】
【化３】
0005406627.tif 000004
【００１６】
式（３）中、Ｒ３は、任意の一価の基を表し、ｎは１以上５以下の整数であり、Ｒ３が複数ある場合、Ｒ３は互いに同じでも異なっていてもよい。
【００１７】
上記Ｒ１がこのような構造であると、酸素透過能力、及び、重合体の酸素／窒素選択透過性が一層向上し、また、重合体の経時変化を抑えることもできる。
【００１８】
上記Ｒ３は、ハロゲノ基、置換されていてもよいアルキル基、置換されていてもよい芳香族炭化水素基、置換されていてもよい芳香族ヘテロ環基、トリアルキルシリル基、又はトリアルキルゲルミル基であることが好ましい。
【００１９】
上記Ｒ３がこのような構造であると、酸素透過能力、及び、重合体の酸素／窒素選択透過性がより一層向上し、また、重合体の経時変化を抑えることもできる。
【００２０】
上記Ｒ３は、ハロゲノ基、置換されていてもよいアルキル基、又はトリアルキルシリル基であることがより好ましく、フルオロ基又はトリメチルシリル基であることが更に好ましく、トリメチルシリル基であることが特に好ましい。Ｒ３をこのようにすることで、重合体の酸素透過能力、及び、酸素／窒素選択透過性がより一層向上し、また、重合体の経時変化を抑えることもでき、さらには、種々の有機溶媒に溶解し易いことから、製膜性にも優れる。
【００２１】
また、Ｒ１が無置換フェニル基であることも好ましく、この場合、重合体が溶媒に溶け難いことから、溶媒に対する耐性の高い重合体膜を実現しやすい。
【発明の効果】
【００２２】
本発明によれば、空気電池内に、窒素の透過を抑制しつつ酸素を効率よく取り込むことができることから、十分な放電性能を有する空気電池、特に高出力の空気電池を提供することができる。
【図面の簡単な説明】
【００２３】
【図１】図１は、本発明の実施形態に係る空気電池の模式断面図である。
【発明を実施するための形態】
【００２４】
以下、本発明の好適な実施形態について詳細に説明する。
【００２５】
［重合体］
本実施形態における重合体膜を構成する重合体は、下記式（１）で表される繰り返し単位を含有する。
【００２６】
【化４】
0005406627.tif 000005
重合体において複数含まれる式（１）で表される繰り返し単位は、互いにＲ１とフェニル基との位置が左右反転していてもよい。また、重合体において複数含まれる式（１）で表される繰り返し単位は、それぞれ独立にシス型であってもトランス型であってもよい。シス型、トランス型については、重合体膜のラマン分光測定などにより、同定することができる。
【００２７】
（官能基Ｒ１）
式（１）中、Ｒ１は、水素原子、ハロゲノ基、置換されていてもよいアルキル基、置換されていてもよい芳香族炭化水素基、置換されていてもよい芳香族ヘテロ環基、トリアルキルシリル基又はトリアルキルゲルミル基を表す。
【００２８】
なお、本明細書において、芳香族炭化水素基とは、芳香族炭化水素の芳香環を構成する炭素原子に結合した水素原子１個を除いた残りの原子団を意味し、芳香族ヘテロ環基とは、芳香族へテロ環式化合物の芳香族ヘテロ環を構成する炭素原子又はヘテロ原子に結合した水素原子１個を除いた残りの原子団を意味する。なお、芳香族へテロ環式化合物とは、芳香族環式構造を持つ有機化合物のうち、環を構成する元素として、炭素原子だけでなく、酸素原子、硫黄原子、窒素原子、リン原子、ホウ素原子、ケイ素原子、セレン原子、テルル原子、ヒ素原子などのヘテロ原子を含むものをいう。
【００２９】
式（１）のＲ１のハロゲノ基としては、フルオロ基、クロロ基、ブロモ基、ヨード基が挙げられる。中でも、フルオロ基、クロロ基が好ましい。
【００３０】
式（１）のＲ１の置換されていてもよいアルキル基としては、メチル基、エチル基、プロピル基、ブチル基、ペンチル基、ヘキシル基、イソプロピル基、イソブチル基、ターシャリーブチル基、１−メチルプロピル基、イソペンチル基、１−メチルブチル基、２−メチルブチル基、１，１−ジメチルプロピル基、１−メチルペンチル基、１，１−ジメチルペンチル基、２−メチルペンチル基、又はそれらの水素の一部並びに全部がハロゲノ基で置換されたものが挙げられる。置換されたアルキル基としては、クロロメチル基、クロロエチル基、クロロプロピル基、ジクロロメチル基、ジクロロエチル基、トリクロロメチル基、ブロモメチル基、ブロモエチル基、ブロモプロピル基、ジブロモメチル基、ジブロモエチル基、モノフルオロメチル基、モノフルオロエチル基、トリフルオロメチル基、パーフルオロエチル基、パーフルオロプロピル基、パーフルオロイソプロピル基、パーフルオロイソブチル基、パーフルオロ−１−メチルプロピル基、パーフルオロペンチル基、パーフルオロブチル基、パーフルオロイソペンチル基、パーフルオロヘキシル基、パーフルオロヘプチル基、パーフルオロオクチル基、パーフルオロノナニル基、パーフルオロデシル基、パーフルオロウンデシル基、パーフルオロドデシル基などがその具体例として示される。中でも、パーフルオロ置換体が好ましい。
【００３１】
式（１）のＲ１の置換されていてもよい芳香族炭化水素基としては、非置換の芳香族炭化水素基及びハロゲノ基、アルコキシ基、アルキル基、トリアルキルシリル基、トリアルキルゲルミル基で置換された芳香族炭化水素基が挙げられる。
【００３２】
芳香族炭化水素基には、縮合環を持つもの、独立したベンゼン環又は縮合環２個以上が単結合又は２価の有機基で結合したものも含まれる。芳香族炭化水素基の炭素原子数は、通常６〜６０であり、好ましくは６〜３０であり、より好ましくは６〜２０である。芳香族炭化水素基としては、例えば、フェニル基、Ｃ１〜Ｃ１２のアルコキシフェニル基、Ｃ１〜Ｃ１２のアルキルフェニル基、トリアルキルシリルフェニル基、トリアルキルゲルミルフェニル基、１−ナフチル基、２−ナフチル基、１−アントラセニル基、２−アントラセニル基、９−アントラセニル基、ピレニル基、ペリレニル基、ペンタフルオロフェニル基などが挙げられ、中でもフェニル基、Ｃ１〜Ｃ１２のアルキルフェニル基、トリアルキ
ルシリルフェニル基が好ましい。
【００３３】
式（１）のＲ１の置換されていてもよい芳香族ヘテロ環基としては、非置換の１価の芳香族へテロ環基及びアルキル基などの置換基で置換された１価の芳香族へテロ環基が挙げられる。
【００３４】
１価の芳香族へテロ環基の炭素原子数は、置換基の炭素原子数を含めないで、通常４〜６０であり、好ましくは４〜３０であり、より好ましくは４〜２０程度である。１価の芳香族へテロ環基としては、チオフェンイル基、Ｃ１〜Ｃ１２のアルキルチオフェンイル基、ピロイル基、フリル基、ピリジル基、Ｃ１〜Ｃ１２のアルキルピリジル基、ピリダジル基、ピリミジル基、ピラジニル基などが挙げられる。
【００３５】
式（１）のＲ１のトリアルキルシリル基としては、トリメチルシリル基、トリエチルシリル基、トリ−イソプロピルシリル基、ジメチル−イソプロピルシリル基、ジエチル−イソプロピルシリル基、ペンチルジメチルシリル基、ヘキシルジメチルシリル基、ヘプチルジメチルシリル基、オクチルジメチルシリル基、オクチルジエチルシリル基、２−エチルヘキシルジメチルシリル基、ノニルジメチルシリル基、デシルジメチルシリル基、３，７−ジメチルオクチル−ジメチルシリル基、ドデシルジメチルシリル基などが挙げられる。
【００３６】
式（１）のＲ１のトリアルキルゲルミル基としては、トリメチルゲルミル基、トリエチルゲルミル基、トリ−イソプロピルゲルミル基、ジメチル−イソプロピルゲルミル基、ジエチル−イソプロピルゲルミル基、ペンチルジメチルゲルミル基、ヘキシルジメチルゲルミル基、ヘプチルジメチルゲルミル基、オクチルジメチルゲルミル基、オクチルジエチルゲルミル基、２−エチルヘキシルジメチルゲルミル基、ノニルジメチルゲルミル基、デシルジメチルゲルミル基、３，７−ジメチルオクチル−ジメチルゲルミル基、ドデシルジメチルゲルミル基などが挙げられる。
【００３７】
上記Ｒ１は、無置換フェニル基、又は、下記式（３）で表される置換フェニル基であることが好ましい。
【００３８】
【化５】
0005406627.tif 000006
【００３９】
式（３）中、Ｒ３は、任意の一価の基を表し、ｎは１以上５以下の整数であり、Ｒ３が複数ある場合、Ｒ３は互いに同じでも異なっていてもよい。
【００４０】
上記Ｒ１がこのような構造であると、酸素／窒素選択透過性が一層向上し、また、重合体の経時変化を抑えることもできる。
【００４１】
また、Ｒ３は、（３）式のベンゼン環を構成する炭素原子の内の重合体の主鎖に結合する炭素原子に対してパラ位、メタ位、オルト位のいずれに結合していてもよく、適宜選択可能である。
【００４２】
式（３）のＲ３の任意の１価の基としては、ハロゲノ基、置換されていてもよいアルキル基、置換されていてもよい芳香族炭化水素基、置換されていてもよい芳香族ヘテロ環基、トリアルキルシリル基、又はトリアルキルゲルミル基が好ましい。
【００４３】
上記Ｒ３がこのような構造であると、酸素／窒素選択透過性がより一層向上し、また、重合体の経時変化を抑えることもできる。
【００４４】
式（３）のＲ３のハロゲノ基としては、フルオロ基、クロロ基、ブロモ基、ヨード基が挙げられ、好ましくは、フルオロ基、クロロ基が挙げられる。
【００４５】
式（３）のＲ３の置換されていてもよいアルキル基としては、メチル基、エチル基、プロピル基、ブチル基、ペンチル基、ヘキシル基、イソプロピル基、イソブチル基、ターシャリーブチル基、１−メチルプロピル基、イソペンチル基、１−メチルブチル基、２−メチルブチル基、１，１−ジメチルプロピル基、１−メチルペンチル基、１，１−ジメチルペンチル基、２−メチルペンチル基、又はそれらの水素の一部又は全部がハロゲノ基で置換されたものが挙げられる。置換されたアルキル基としては、クロロメチル基、クロロエチル基、クロロプロピル基、ジクロロメチル基、ジクロロエチル基、トリクロロメチル基、ブロモメチル基、ブロモエチル基、ブロモプロピル基、ジブロモメチル基、ジブロモエチル基、モノフルオロメチル基、モノフルオロエチル基、トリフルオロメチル基、パーフルオロエチル基、パーフルオロプロピル基、パーフルオロイソプロピル基、パーフルオロイソブチル基、パーフルオロ−１−メチルプロピル基、パーフルオロペンチル基、パーフルオロブチル基、パーフルオロイソペンチル基、パーフルオロヘキシル基、パーフルオロヘプチル基、パーフルオロオクチル基、パーフルオロノナニル基、パーフルオロデシル基、パーフルオロウンデシル基、パーフルオロドデシル基などがその具体例として示される。中でも、パーフルオロ置換体が好ましい。
【００４６】
式（３）のＲ３の置換されていてもよい芳香族炭化水素基としては、非置換の芳香族炭化水素基及びハロゲノ基、アルコキシ基、アルキル基、トリアルキルシリル基、トリアルキルゲルミル基で置換された芳香族炭化水素基が挙げられる。芳香族炭化水素基には、縮合環を持つもの、独立したベンゼン環又は縮合環２個以上が単結合又は２価の有機基で結合したものも含まれる。芳香族炭化水素基の炭素原子数は、通常６〜６０であり、好ましくは６〜３０であり、より好ましくは６〜２０である。芳香族炭化水素基としては、例えば、フェニル基、Ｃ１〜Ｃ１２のアルコキシフェニル基、Ｃ１〜Ｃ１２のアルキルフェニル基、トリアルキルシリルフェニル基、トリアルキルゲルミルフェニル基、１−ナフチル基、２−ナフチル基、１−アントラセニル基、２−アントラセニル基、９−アントラセニル基、ピレニル基、ペリレニル基、ペンタフルオロフェニル基などが挙げられ、中でもフェニル基、Ｃ１〜Ｃ１２のアルキルフェニル基、トリアルキルシリルフェニル基が好ましい。
【００４７】
式（３）のＲ３の置換されていてもよい芳香族ヘテロ環基としては、非置換の１価の芳香族へテロ環基及びアルキル基などの置換基で置換された１価の芳香族へテロ環基が挙げられる。１価の芳香族へテロ環基の炭素原子数は、置換基の炭素原子数を含めないで、通常４〜６０であり、好ましくは４〜３０であり、より好ましくは４〜２０程度である。１価の芳香族へテロ環基としては、チオフェンイル基、Ｃ１〜Ｃ１２のアルキルチオフェンイル基、ピロイル基、フリル基、ピリジル基、Ｃ１〜Ｃ１２のアルキルピリジル基、ピリダジル基、ピリミジル基、ピラジニル基などが挙げられる。
【００４８】
式（３）のＲ３のトリアルキルシリル基としては、具体的にはトリメチルシリル基、トリエチルシリル基、トリ−イソプロピルシリル基、ジメチル−イソプロピルシリル基、ジエチル−イソプロピルシリル基、ペンチルジメチルシリル基、ヘキシルジメチルシリル基、ヘプチルジメチルシリル基、オクチルジメチルシリル基、オクチルジエチルシリル基、２−エチルヘキシルジメチルシリル基、ノニルジメチルシリル基、デシルジメチルシリル基、３，７−ジメチルオクチル−ジメチルシリル基、ドデシルジメチルシリル基などが挙げられ、好ましくは、トリメチルシリル基、トリエチルシリル基、トリ−イソプロピルシリル基、ジメチル−イソプロピルシリル基、ジエチル−イソプロピルシリル基が挙げられ、より好ましくはトリメチルシリル基、トリエチルシリル基が挙げられる。
【００４９】
式（３）のＲ３のトリアルキルゲルミル基としては、具体的にはトリメチルゲルミル基、トリエチルゲルミル基、トリ−イソプロピルゲルミル基、ジメチル−イソプロピルゲルミル基、ジエチル−イソプロピルゲルミル基、ペンチルジメチルゲルミル基、ヘキシルジメチルゲルミル基、ヘプチルジメチルゲルミル基、オクチルジメチルゲルミル基、オクチルジエチルゲルミル基、２−エチルヘキシルジメチルゲルミル基、ノニルジメチルゲルミル基、デシルジメチルゲルミル基、３，７−ジメチルオクチル−ジメチルゲルミル基、ドデシルジメチルゲルミル基などが挙げられ、好ましくは、トリメチルゲルミル基、トリエチルゲルミル基、トリ−イソプロピルゲルミル基、ジメチル−イソプロピルゲルミル基、ジエチル−イソプロピルゲルミル基が挙げられ、より好ましくはトリメチルゲルミル基、トリエチルゲルミル基が挙げられる。
【００５０】
酸素／窒素選択透過性、重合体の経時変化抑制効果、重合体の製膜性の観点からは、Ｒ３は、ハロゲノ基、置換されていてもよいアルキル基、又はトリアルキルシリル基であることが好ましく、フルオロ基又はトリメチルシリル基であることがより好ましく、トリメチルシリル基であることが更に好ましい。特に、トリアルキルシリル基、なかでも、トリメチルシリル基を有すると、重合体が溶媒に溶けやすくなり、フィルムの製膜性に極めて優れる。
【００５１】
また、Ｒ１が、無置換フェニル基であることも好ましい。この場合、重合体が溶媒に溶け難いことから、溶媒に対する耐性の高い重合体膜を実現しやすいと言う効果がある。
【００５２】
（官能基Ｒ２）
Ｒ２は、下記式（２）で表される。また、式（１）中のｍは１以上５以下の整数であり、Ｒ２が複数ある場合、Ｒ２は互いに同じでも異なっていてもよい。
【００５３】
【化６】
0005406627.tif 000007
【００５４】
式（２）中、Ｘは互いに同一でも異なってもよい一価の基であり、少なくとも一つのＸはハロゲン原子を含む一価の基であり、ｐは０以上１０以下の整数である。
【００５５】
ハロゲン原子を含む一価の基としては、例えば、ハロゲノ基、ハロゲノアルキル基、ハロゲノ芳香族環、ハロゲノ芳香族へテロ環等が挙げられる。
【００５６】
ハロゲノ基としては、フルオロ基(−Ｆ)、クロロ基（−Ｃｌ）、ブロモ基（−Ｂｒ）、ヨード基（−Ｉ）等が挙げられる。
【００５７】
ハロゲノアルキル基としては、フルオロアルキル基、クロロアルキル基等が挙げられる。フルオロアルキル基としては、炭素数１〜１５のパーフルオロアルキル基、モノフルオロメチル基、モノフルオロエチル基、トリフルオロエチル基等が挙げられる。また、クロロアルキル基としては、クロロメチル基、クロロエチル基、ジクロロエチル基、クロルプロピル基、トリクロロメチル基等が挙げられる。
【００５８】
また、Ｘであって、かつ、ハロゲン原子を含まない一価の基であるものとしては、特に限定されず、例えば、水素原子、アルキル基、分岐アルキル基、芳香族炭化水素基、芳香族ヘテロ環基等が挙げられる。
【００５９】
ここで、少なくとも一つのＸはハロゲノ基であることが好ましい。特に、少なくとも一つのＸはフルオロ基であることが好ましい。これにより、重合体と酸素の親和性が高まり、酸素／窒素選択透過性が向上すると言う効果があり、また重合体の耐熱性も向上する。
【００６０】
さらに、式（２）中、全てのＸがハロゲノ基であることが好ましく、特に、全てのＸがフルオロ基であることが好ましい。これにより、重合体と酸素の親和性がより高まり、酸素／窒素選択透過性がより向上すると言う効果があり、また重合体の耐熱性もより向上する。
【００６１】
式（２）におけるｐは、０以上１０以下であり、酸素透過係数及び酸素／窒素選択透過性を向上させる観点及び水分の透過を抑制する観点から、２以上５以下であることがより好ましく、より好ましくは、３である。
【００６２】
本実施形態の重合体は、上述の繰り返し単位を含有することにより、酸素透過能力と、酸素／窒素選択透過性と、の両方に優れる。本発明の重合体がこのような特性を示す理由は必ずしも明らかではないが、本発明者らは、ハロゲン原子を少なくとも１つ含む（２）式のシクロアルキル基の存在によりファンデアワールス力が低下し、自由体積が大きくなることがその一因であると考えている。
【００６３】
本実施形態の重合体は、式（１）で表される繰り返し単位以外の繰り返し単位を含有することもできるが、酸素透過能力と、酸素／窒素選択透過性と、をより高度に両立させる観点からは、式（１）で表される繰り返し単位の含有量は、全繰り返し単位に対して、１重量％以上であることが好ましく、１０重量％以上１００重量％以下であることがより好ましく、５０重量％以上１００重量％以下であることが更に好ましい。
【００６４】
また、製膜性の観点から、上記重合体の重量平均分子量（Ｍｗ）は、１×１０３以上５×１０７以下であることが好ましく、１×１０４以上２×１０７以下であることがより好ましく、１×１０５以上１×１０７以下であることが更に好ましい。また、同様の観点から、上記重合体の数平均分子量（Ｍｎ）は、１×１０３以上２×１０７以下であることが好ましく、１×１０４以上１×１０７以下であることがより好ましく、１×１０５以上５×１０６以下であることが更に好ましい。また、上記重合体の分子量分布の程度を表す分散比（Ｍｗ／Ｍｎ）は、１．０以上１０．０以下であることが好ましく、１．１以上８．０以下であることがより好ましく、１．１以上５．０以下であることが更に好ましい。本発明において、重合体の重量平均分子量（Ｍｗ）、数平均分子量（Ｍｎ）及び分散比（Ｍｗ／Ｍｎ）は、溶媒としてテトラヒドロフランを用いたクロマトグラフィーにより、ポリスチレン換算で求める。カラムとしては、Ｓｈｏｄｅｘ製ＫＦ−８００シリーズの「ＧＰＣ  ＫＦ−８０７Ｌ」を用いればよい。
【００６５】
さらに、熱安定性の観点から、上記重合体の５％重量減少温度（Ｔｄ５）は、３８０℃以上５５０℃以下であることが好ましく、３９０℃以上５００℃以下であることがより好ましく、４００℃以上４９０℃以下であることが更に好ましい。ここで、重合体の５％重量減少温度は、熱重量測定（装置としては、示差熱・熱重量測定装置、島津製作所製、型式：ＤＴＧ−６０／６０Ｈ）によって測定された値をいう。測定時の昇温速度は１０℃／分とし、窒素雰囲気下で昇温する。
【００６６】
［重合体の製造方法］
上述の重合体は、例えば、下記式（Ａ）で表されるモノマーを重合する方法や、下記式（Ｂ）で表されるモノマーを重合して得た重合体に対して、必要に応じＲ２を付加する方法などによって製造することができる。
【００６７】
【化７】
0005406627.tif 000008
【００６８】
式（Ａ）及び（Ｂ）で表されるモノマーの重合は、例えば、遷移金属触媒の存在下において、４０〜１００℃で、２〜２４時間反応させる方法により行われる。
【００６９】
また、式（Ｂ）で表されるモノマーを重合して得た、式（Ｃ）で表される重合体に対するＲ２の付加は、例えば、当該重合体をジ(パーフルオロシクロアルキルカルボキシ)パーオキサイド等の、下式（Ｄ）に示す、ジ（ハロゲノシクロアルキルカルボキシ）パーオキサイドと接触させる方法により行える。具体的には、ジ（ハロゲノシクロアルキルカルボキシ）パーオキサイドを含む溶液に式（Ｃ）で表される重合体を浸漬する方法が好ましい。
【化８】
0005406627.tif 000009
【化９】
0005406627.tif 000010
ここで、式（Ｄ）において、Ｘは互いに同一でも異なってもよい一価の基であり、少なくとも１つのシクロアルキル基において少なくとも一つのＸはハロゲン原子を含み、ｐは０以上１０以下の整数であり、２つのシクロアルキル基においてｐは互いに同一でも異なってもよい。Ｘの例示は上述と同様である。両方のシクロアルカン基において、Ｘのうちの少なくとも一つはハロゲン原子を含む一価の基であることが好ましい。
【００７０】
また、式（Ｃ）で表される重合体に対するＲ２の付加は、（パーフルオロシクロアルキル）フェニルヨードニウムトリフルオロメタンスルホナート等の、下式（Ｅ）に示す（ハロゲノシクロアルキル）フェニルヨードニウムトリフルオロメタンスルホナートと接触させる方法によっても行える。具体的には、（ハロゲノシクロアルキル）フェニルヨードニウムトリフルオロメタンスルホナートのクロロホルム及びアセトニトリル混合溶媒等に浸漬する方法が好ましい。
【化１０】
0005406627.tif 000011
ここで、式（Ｅ）において、Ｘ、ｐは、（２）式と同じである。また、ＴｆＯ−は、トリフルオロメタンスルホン酸イオンを示す。
【００７１】
［重合体膜の製造方法］
上述の重合体膜は、例えば、上記式（１）で表される繰り返し単位を含有する重合体を溶媒に混合し、膜形成用塗布液を調製した後、当該塗布液を基板上に塗布し溶媒を蒸発させる方法などにより形成できる。
【００７２】
ここで、膜形成用塗布液の調製に用いる溶媒としては、上記重合体の溶解能を有するものが好ましい。このような溶媒としては、例えば、トルエン、アニソール、クロロベンゼン、ジクロロベンゼン、クロロホルム、テトラヒドロフランなどの有機溶媒等が挙げられる。
【００７３】
また、上記の膜形成方法のほかに、重合体を溶融して製膜する方法を選択することも可能である。
【００７４】
また、上述の式（Ｄ）、式（Ｅ）を用いて（１）式の重合体を得る場合には、式（Ｃ）の重合体を製膜してから、膜状の重合体（Ｃ）に対して式（Ｄ），式（Ｅ）を接触させることも好適である。
【００７５】
続いて、本実施形態に係る空気電池について説明する。
【００７６】
［空気電池］
図１は、上述の重合体膜を酸素透過膜として用いたコイン型空気電池１の模式断面図である。この空気電池は、負極ケース１１、負極１２、絶縁ガスケット１３、セパレータ１４、空気極（正極）１５、集電体２０、電解液１９、撥水膜１６、酸素透過膜１７、及び正極ケース１８を備える。なお、正極ケース１８は、空気透過部１８ａと、酸素透過膜１７及び撥水膜１６と負極ケース１１、負極１２、セパレータ１４、空気極（正極）１５、集電体２０、及び電解液１９から構成される発電部と、を一体化させる固定部１８ｂとを有する。
【００７７】
負極１２は、負極ケース１１の内部に充填されており、リング状の絶縁ガスケット１３は、負極ケースの開口部の周縁に係合されている。
セパレータ１４は、正極−負極間に介在され、空気極（正極）１５は、一方の面がセパレータ１４と対向するように配置され、他方の面が集電体２０に対向するように配置される。このように配置された負極１２／セパレータ１４／空気極（正極）１５の積層体は、電解液１９に浸漬される。
集電体２０は、空気極（正極）１５と接触して配置され、撥水膜１６は、一方の面が集電体２０に対向するように配置され、他方の面が酸素透過膜１７と対向するように配置される。
酸素透過膜１７は、一方の面が撥水膜１６に対向するように配置され、他方の面が正極ケース１８の空気透過部１８ａと対向するように配置される。正極ケースの空気透過部１８ａは、一方の面に酸素透過膜１７が固定されるように配置され、他方の面が電池外部の空気と接触可能となるようにすればよい。空気透過部１８ａは、正極ケース１８のうち、酸素透過方向に垂直な部分であり、空気取り入れ孔１１０が設けられている。空気透過部１８ａは、酸素透過膜１７とは反対側の面が空気と接触可能な状態となっているため、空気取り入れ孔１１０より、空気極（正極）１５の活物質である酸素を含む空気を取り込むことができる。
【００７８】
空気電池１の形状は、特に限定されないが、上述したコイン型以外にも、ボタン型、シート型、積層型、円筒型、偏平型、角型などが挙げられる。また、電気自動車等に用いる大型のものなどに適用してもよい。負極ケース１１は、上述したような所望の電池の形状に合わせて成型すればよい。例えば、図１に示すようなコイン型セルの場合、ニッケル、ステンレス鋼及び銅からなる三層クラッド材を用い、電解液と接触する面が銅となるよう、プレス加工された金属板を、円筒形状に打ち抜くことにより、負極ケースを成型することができる。
【００７９】
負極１２としては、亜鉛、アルミニウム、鉄等の一般の空気電池に用いられるバルク状の金属を用いることができる。例えば、電解液１９として、アルカリ性水溶液を用いる際には、放電時に、上記負極を構成する金属と、電解液中のＯＨ−とが反応し、金属酸化物と水とを生じ、電子を放出する。
【００８０】
セパレータ１４としては、親水処理を施したポリオレフィン系不織布やフッ素樹脂を用いることができる。具体的には、ポリテトラフルオロエチレン（ＰＴＦＥ）、ポリフッ化ビニリデン（ＰＶＤＦ）等が挙げられる。セパレータ１４は、負極１２と、後述する空気極（正極）１５との間に介在するよう配置される。
【００８１】
空気極（正極）１５としては、活性炭、マンガン酸化物、及び導電性カーボンなどをＰＴＦＥで結着させた混合物などが挙げられるが、これに限定されず触媒が酸素の酸化還元能を有し充放電可能であるものでもよい、例えば、イリジウム、イリジウム酸化物、並びにチタン、タンタル、ニオブ、タングステンおよびジルコニウムから選ばれた金属を含むイリジウム酸化物などが挙げられる。正極１５のセパレータ１４の反対側には、下記に詳述する集電体２０が接触して配置される。空気極（正極）１５の集電体２０と接触される面は、酸素濃度の高いガスが供給される面１５Ｓであり、例えば、電解液１９として、アルカリ性水溶液を用いる際には、放電時に、面１５Ｓに供給される酸素と、電解液１９に含まれる水と、外部から集電体２０を伝導して供給される電子とが反応し、上述した負極１２における反応に供されるＯＨ−を生成することとなる。このような反応が起こり易いようにする観点から、正極１５の形状は、多孔質状、メッシュ状であることが好ましい。
【００８２】
電解液１９は、空気電池の出力密度を向上させる観点から、水酸化ナトリウム、水酸化カリウム等のアルカリ性水溶液を用いることが好ましい。空気極１５に取り込まれる空気には、微量の二酸化炭素が含まれており、電解液１９中のＯＨ−は、この二酸化炭素と反応し、電解液１９中のＯＨ−含有量は減少する恐れがある。しかし、本実施形態に係る重合体膜を、後述する酸素透過膜１７として用いた空気電池１は、二酸化炭素の透過を抑制する点にも優れているため、アルカリ性水溶液を用いた場合に、特にその性能が発揮される。なお、電解液１９には、例えば、上記アルカリ性水溶液が２０モル％以上含まれていてもよい。アルカリ性水溶液の濃度が上記の値より低いと、酸素透過膜１７を透過した二酸化炭素により、ＯＨ−が消費され、電解液１９中に充分な量のＯＨ−が含有されなくなり、好ましくない。
【００８３】
集電体２０としては、ステンレス、ニッケル、鉄、銅が挙げられる。上述したように、酸素濃度の高いガスは、集電体２０を通過して空気極（正極）１５の反応面１５Ｓに供給されるため、集電体２０は、メッシュ又は多孔体であることが好ましい。
【００８４】
集電体２０の空気極（正極）１５とは反対側に配置される撥水膜１６は、電解液の電池外部への漏液を防止するとともに、空気極（正極）１５へ供給される空気から水蒸気を遮断する役割も担っている。撥水膜２０としては、多孔質のポリオレフィンやフッ素樹脂の膜が挙げられる。具体的には、ポリエチレン、ポリプロピレン、ポリテトラフルオロエチレン（ＰＴＦＥ）、ポリフッ化ビニリデン（ＰＶＤＦ）らが挙げられる。
【００８５】
酸素透過膜１７は、撥水膜１６の集電体２０とは反対側に配置されている。酸素透過膜１７には、上述した本実施形態に係る重合体膜を用いる。後述する正極ケースの酸素透過部１８ａに形成された空気孔１１０から通過した空気は、この酸素透過膜１７により、酸素を選択的に透過させることができる。これにより、空気極１５の反応面１５Ｓには、酸素濃度の高いガスが供給されることになる。また、二酸化炭素が電池内へ侵入して、生成した炭酸塩が酸素の放電反応を阻害し、放電性能等の電池性能を低下させることを防ぐことも可能となる。
【００８６】
正極ケース１８の材料としては、成型性の観点から、例えば、ステンレスもしくは鉄にニッケルメッキを施したもの等が好ましい。なお、空気透過部１８ａに形成される空気孔１１０は、その数に特に制限はなく、通常の空気電池において形成される程度であればよい。具体的には、例えば、空気透過部１８ａ、１ｃｍ２当たり、２〜８個程度形成されていればよい。
固定部１８ｂは、かしめ機等により、かしめる等することにより、集電体２０の表面端縁部及び側面、並びに絶縁ガスケット１３の側面のうち集電体２０近傍部と密着され、空気電池１全体を密閉して一体化させることができる。
【００８７】
本実施形態に係る空気電池によれば、大気中の酸素を選択的に電池内に取り入れることにより、十分な放電性能を有する空気電池、特に高出力の空気電池を提供することができる。また、本発明の空気電池は、上記したような一次電池として使用することができるし、二次電池としても使用可能である。
【００８８】
また、本実施形態に係る空気電池は、補聴機、モバイル機器、モバイル用パソコン、自動車、据え置き用電源等に用いることができる。
【００８９】
以上、本発明の好適な実施形態について説明したが、本発明はこれに限定されるものではない。
【実施例】
【００９０】
以下、本発明を実施例及び比較例に基づいて具体的に説明するが、本発明は以下の実施例に限定されるものではない。
【００９１】
［実施例１］
窒素雰囲気下、五塩化タンタル（１４３ｍｇ，０．３９９ｍｍｏｌ）のトルエン（１７．１ｍＬ）溶液に、テトラ−ｎ−ブチルスズ（２１５μＬ，６．５５×１０−２ｍｍｏｌ）を加え、８０℃で１０分間攪拌した。別途用意した４−トリメチルシリルジフェニルアセチレン（１．０７ｇ，４．２７ｍｍｏｌ）のトルエン溶液（４．２７ｍＬ）を上述のトルエン溶液に添加し、８０℃で３時間攪拌し、生成物Ａを得た。さらに、クロロホルム（４００ｍＬ）を加え、生成物Ａを溶解し、アセトン／クロロホルム混合液（アセトン：クロロホルム＝１：５（体積比））２４００ｍＬに、上記生成物Ａの溶解したクロロホルム溶液を加えることにより、目的とする重合体を沈殿させた。ろ過により沈殿物を回収し、一晩減圧乾燥を行い、赤褐色重合体を収率６７．８％（０．７２５ｇ）で得た。得られた
重合体は、トルエン、クロロホルム、テトラヒドロフラン（以下、「ＴＨＦ」ということがある。）などの一般的な有機溶媒に可溶であった。
【００９２】
得られた重合体の１Ｈ  ＮＭＲスペクトルは非常にブロードなピークを示した。また、１３Ｃ  ＮＭＲを観測することは困難であった。ＩＲスペクトルは以下に示すとおりである。：ＩＲ（Ｆｉｌｍ）  ν＝３０５３（νＣ−Ｈ）ｃｍ−１，３０１６〜２８９７（νＰｈ−Ｈ）ｃｍ−１，１５９６（νＣ＝Ｃ）ｃｍ−１，１４９２〜１３８７（νＰｈ Ｃ＝Ｃ）ｃｍ−１，１２４７（δＳｉＣ−Ｈ）ｃｍ−１，１１１７（νＳｉ−ＣＨ３）ｃｍ−１，８５４（１，４−Ｐｈ）ｃｍ−１，８３４（νＳｉ−ＣＨ３）ｃｍ−１，６８９（νＳｉ−Ｐｈ）ｃｍ−１，５５２（νＰｈ Ｃ−Ｈ）ｃｍ−１
【００９３】
また、得られた重合体のＭｗ、Ｍｎ、Ｍｗ／Ｍｎ、及び、５％重量減少温度（Ｔｄ５）はそれぞれ、Ｍｗ：１１．３×１０６，Ｍｎ：５．８９×１０６，Ｍｗ／Ｍｎ：１．９２，Ｔｄ５：３９９℃であった。
【００９４】
得られた重合体についてトルエン溶液を調製し（１．０ｗｔ％）、ガラスシャーレにキャストし室温でゆっくりと溶媒を蒸発させた。溶媒を蒸発させ乾燥した後、膜をはがし、自立した重合体膜を得た。また、マイクロメータにより求めたこの重合体膜の厚みは６９μｍであった。重合工程での主な反応式を以下に示す。
【００９５】
【化１１】
0005406627.tif 000012
【００９６】
続いて、得られた重合体膜（２９．０ｍｇ）を、窒素雰囲気下、ジ(パーフルオロシクロヘキシルカルボキシ)パーオキサイド（３．７７ｇ，５．８０ｍｍｏｌ）のパーフルオロ（１，３−ジメチルシクロヘキサン）２ｍＬに、室温で５分間浸漬させた。膜を上記溶液から取り出し、さらにメタノールに１時間浸漬後、室温で乾燥し、実施例１の重合体膜１を得た。浸漬工程での主な反応式を以下に示す。
【化１２】
0005406627.tif 000013
【００９７】
マイクロメータにより求めたこの膜の厚みは８７μｍであった。ＩＲスペクトルは以下に示すとおりである。：ＩＲ（KBｒ）  ν＝３０５７（νＣ−Ｈ）ｃｍ−１，３０１６（νＰｈ−Ｈ）ｃｍ−１，２９５５（νＣ−Ｈ）ｃｍ−１，  １２４８（δＳｉＣ−Ｈ）ｃｍ−１，１２０３（νＣ−Ｆ）ｃｍ−１，１１１７（νＳｉ−ＣＨ３）ｃｍ−１，８５５（νＳｉ−ＣＨ３）ｃｍ−１
【００９８】
得られた重合体膜１は、ＩＲスペクトルからＣＦ結合由来のピークが１２００ｃｍ−１に確認された。
【００９９】
［空気電池性能評価（加速放電試験）］
図１に示すように、重合体膜１を酸素透過膜１７として組み込んだ電池を、１０％ＣＯ２−９０％Ｏ２のテドラーバック中に置き、充放電試験機（東洋システム社製、型式：ＴＹＳ−３０ＴＵ００）にセットし、０．２ｍＡでＣＣ（コンスタントカレント：定電流）放電を行い、終止電圧０．１Ｖでカットオフして、放電試験を行ったところ、放電電流を大きくすることができ、その結果、高出力の空気電池を得ることができた。
【０１００】
［比較例１］
厚み５０μｍのポリジメチルシロキサン膜を準備した。
【０１０１】
［比較例２］
厚み１２．５μｍの四フッ化エチレン・六フッ化プロピレン共重合体膜を準備した。
【０１０２】
［比較例３］
４５μｍのポリイミド膜を準備した。
【０１０３】
［重合体膜の評価（気体透過試験）］
実施例１における重合体膜１及び比較例１，２，３の重合体膜を、気体透過率測定装置（ＧＴＲテック社製、ＧＴＲ−３０Ｘ）を用いて、２３℃、湿度６０％における酸素及び窒素の気体透過係数（ＰＯ２，ＰＮ２、単位：ｃｍ３（ＳＴＰ）・ｃｍ／ｃｍ２・ｓｅｃ・ｃｍＨｇ）を測定した。また、測定したＰＯ２，ＰＮ２より、酸素／窒素選択透過性を示すαＯ２／Ｎ２＝ＰＯ２／ＰＮ２）を算出した。実施例１における重合体膜１及び比較例１，２，３の膜の評価結果を表１に示す。
【０１０４】
【表１】
0005406627.tif 000014
【０１０５】
以上の結果から、実施例１における重合体膜１は、比較例１、２、３の重合体膜と比較して、高い酸素透過係数、及び、高い酸素／窒素選択透過性を両立できることがわかる。このことから、重合体膜１を酸素透過膜１７として用いた空気電池は、放電電流を大きくして高出力の空気電池とすることができ、一方で、比較例１、２、３の重合体膜を酸素透過膜として用いた空気電池は、十分に放電できず、高出力の空気電池とすることができないことがわかる。
【０１０６】
したがって、本発明の空気電池によれば、大気中の酸素を選択的に電池内に取り入れることにより、十分な放電性能を有する空気電池を提供することができる。
【符号の説明】
【０１０７】
１…空気電池、１１…負極ケース、１２…負極、１３…絶縁ガスケット、１４…セパレータ、１５…正極（空気極）、１６…撥水膜、１７…酸素透過膜、１８ａ，１８ｂ…正極ケース、１９…電解液、２０…集電体、１１０…空気取り入れ孔
【図１】
0005406627.tif 000018